(57)【要約】【課題】この発明は、１，３，５−トリス（２−カルボキシエチル）イソシアヌレートが発揮し得る優れた硬化特性を維持しながら、前記イソシアヌレート化合物が高融点であって、且つエポキシ樹脂に対する溶解性が低いことに由来する問題点、即ちエポキシ樹脂の硬化に２００℃以上の高温を必要とすると云う問題点あるいは１５０℃程度の比較的低い温度で硬化させるためには、極性が高い高沸点の溶剤を配合しなければならないと云う問題点を解決することを目的とする。【解決手段】下記の化学式で表される新規なイソシアヌル酸環を有するエステル化合物を提供する。【化１】
2004018452.tif 000007
【選択図】　　　なし【特許請求の範囲】
【請求項１】
化１で表されるイソシアヌル酸環を有する新規なエステル化合物。
【化１】
2004018452.tif 000006
【請求項２】
一分子内に平均して２個以上のエポキシ基を有するエポキシ樹脂に、請求項１に記載のエステル化合物を配合したことを特徴とするエポキシ樹脂組成物。
【発明の詳細な説明】
【０００１】
【発明の属する技術分野】
この発明は、エポキシ樹脂の硬化剤として有用なイソシアヌル酸環を有する新規なエステル化合物および該化合物を配合したエポキシ樹脂組成物に関するものである。
【０００２】
【従来の技術】
エポキシ樹脂組成物は、種々のタイプのエポキシ樹脂と硬化剤、また必要に応じて硬化促進剤を組み合わせることにより、優れた電気特性、機械特性、熱特性を発揮させることができるため、多くの分野で使用されている。
【０００３】
エポキシ樹脂の硬化剤としては、一般的に酸無水物、フェノール化合物等の酸性化合物や、アミン、尿素、イミダゾール類等の塩基性化合物等が、硬化物の求められる特性に応じて使い分けされている。
【０００４】
酸性化合物の一つである１，３，５−トリス（２−カルボキシエチル）イソシアヌレート（以下、ＣＩＣ酸という）を硬化剤として配合したエポキシ樹脂組成物が提案されている（例えば、特開昭５９−１０７７４２号、特表平８−５０６１３４号、特開平１１−２９３１８７号、同１１−２９３１８９号、特表２００１−５０２００３号等）。
【０００５】
しかしながら、ＣＩＣ酸をエポキシ樹脂の硬化剤として使用する場合、ＣＩＣ酸が高融点（２２３〜２２６℃）であり且つエポキシ樹脂との相溶性が悪いため、均一な硬化物を得るためには２００℃以上の高い硬化温度を必要とすると云う難点がある。
即ち２００℃未満の硬化温度では、エポキシ樹脂に添加したＣＩＣ酸が固体状態のままであるので硬化反応が完結せず、得られる硬化物の諸特性が悪いのは無論であるが、未反応のＣＩＣ酸が残るので硬化物が不透明なものとなり、その外観も悪い。
【０００６】
一方、１５０℃程度の比較的低い温度で硬化させるためには、ＣＩＣ酸をエポキシ樹脂に溶解させるために、ジメチルスルフォキシドやジメチルホルムアミド等の極性の高い高沸点有機溶剤を併用しなければならないと云う問題点があった。
【０００７】
このような問題点を解決するために、特開２００１−１１０５７号公報にはイソシアヌル環に結合している２−カルボキシエチル基の代わりに２−カルボキシプロピル基を置換させたイソシアヌレート化合物が提案されている。
【０００８】
また、特開２０００−６３４８９号公報には、ＣＩＣ酸のフェノールエステル化合物が、同２０００−３１９２６７号公報には、ＣＩＣ酸とビニルエーテル化合物とを反応させて得られるイソシアヌレート化合物が各々提案されている。
【０００９】
【発明が解決しようとする課題】
この発明は、ＣＩＣ酸が発揮し得る優れた硬化特性を維持しながら、ＣＩＣ酸が高融点であって、且つエポキシ樹脂に対する溶解性が低いことに由来する問題点、即ちエポキシ樹脂の硬化に２００℃以上の高温を必要とすると云う問題点あるいは１５０℃程度の比較的低い温度で硬化させるためには、極性が高い高沸点の溶剤を配合しなければならないと云う問題点を解決することを目的とする。
【００１０】
【課題を解決するための手段】
本発明者等は、前記の課題を解決するために鋭意研究を重ねた結果、ＣＩＣ酸のｔ−ブチルエステル化合物が、所期の目的を達成し得ることを見出し、本発明を完成するに至ったものである。
すなわち、本発明は化２で示されるイソシアヌル酸環を有する新規なエステル化合物及び、該化合物を硬化剤として配合したことを特徴とするエポキシ樹脂組成物に関する。
【００１１】
【化２】
2004018452.tif 000002
【００１２】
【発明の実施の形態】
以下、本発明を詳細に説明する。
化２で示される本化合物の１，３，５−トリス〔２−（ｔ−ブトキシカルボニル）エチル〕イソシアヌレートは、下記のＡ工程およびＢ工程を経ることで製造できる。
【００１３】
Ａ工程：ＣＩＣ酸を塩化チオニルと反応させて、化３で表される１，３，５−トリス（２−クロロホルミルエチル）イソシアヌレートを製造する工程。
【００１４】
【化３】
2004018452.tif 000003
【００１５】
Ｂ工程：前記の１，３，５−トリス（２−クロロホルミルエチル）イソシアヌレートとｔ−ブチルアルコールを反応させる工程。
【００１６】
Ａ工程の反応は、ＣＩＣ酸１モルに対して、塩化チオニルを３〜５モル用い、Ｎ，Ｎ−ジメチルホルムアミド等の溶媒中で、６０℃以下の反応温度、１〜２時間の反応時間で行うことができる。
【００１７】
続いてＢ工程の反応は、Ａ工程で得られた１，３，５−トリス（２−クロロホルミルエチル）イソシアヌレート１モルに対して、ｔ−ブチルアルコールを３〜５モル用い、ピリジン等の塩基性化合物を３モル加え、クロロホルム等の不活性溶媒中で、６０〜７０℃の温度で１〜５時間の反応時間で行うことができる。
【００１８】
このようにして得られた１，３，５−トリス〔２−（ｔ−ブトキシカルボニル）エチル〕イソシアヌレートは、イソプロピルアルコール、酢酸エチル等の低沸点溶媒に可溶な１１５〜１２０℃の融点を有する白色の結晶である。
【００１９】
本発明の１，３，５−トリス〔２−（ｔ−ブトキシカルボニル）エチル〕イソシアヌレートをエポキシ樹脂の硬化剤として使用する場合、一分子内に平均して２個以上のエポキシ基を有するエポキシ樹脂に対して、１，３，５−トリス〔２−（ｔ−ブトキシカルボニル）エチル〕イソシアヌレートを、エポキシ基／エステル基の当量比で０．５〜４．０の割合で配合し、また必要に応じてイミダゾール類、トリフェニルホスフィン等の三価のリン化合物、三級アミン類および四級アンモニウム塩や四級ホスホニウム塩等の第四オニウム塩等から選ばれる１種類または２種類以上を混合したものを硬化促進剤として、エポキシ樹脂１００重量部に対して０．１〜１０重量部の割合で添加することができる。
【００２０】
本発明で使用するエポキシ樹脂は、特に限定されるものではなく平均して一分子内に２個以上のエポキシ基を有するものであれば良い。
代表的なエポキシ樹脂としては、ビスフェノールＡ型エポキシ樹脂、ビスフェノールＦ型エポキシ樹脂、ビスフェノールＡＤ型エポキシ樹脂、ヒダントイン型を有するエポキシ樹脂、トリグリシジルイソシアヌレート、カテコールやレゾルシノール等の多価フェノールまたはグリセリン、ポリエチレングリコール等の多価アルコールとエピクロルヒドリンを反応させて得られるグリシジルエーテル、フタル酸またはイソフタル酸のようなポリカルボン酸とエピクロルヒドリンを反応させて得られるポリグリシジルエステル、更にはエポキシ化フェノールノボラック樹脂、エポキシ化ポリオレフィン、水溶性エポキシ樹脂、その他ウレタン変性エポキシ樹脂等が挙げられるが、これらに限定されるものではない。
【００２１】
本発明のエポキシ樹脂組成物には、必要に応じて希釈剤、可撓性付与剤、シラン系カップリング剤、消泡剤、レベリング剤、充填剤、顔料、染料等の各種添加剤を加えることができる。
【００２２】
【実施例】
以下、実施例および比較例によって本発明を詳細に説明するが、本発明はこれらの実施例に制限されるものではない。
なお、実施例および比較例における評価試験は、次に示した試験規格および条件によって行ったものである。
【００２３】
［評価試験方法］
▲１▼エポキシ樹脂の硬化性
・ゲル化時間：ＪＩＳ　Ｃ−２１０５〔熱板法（１５０℃）〕
・ポットライフ：ＪＩＳ　Ｋ−６８３８〔初期粘度の２倍に達する時間〕
▲２▼硬化物の外観：目視
▲３▼エポキシ樹脂硬化塗膜の物性
・耐屈曲性：ＪＩＳ　Ｋ−５４００〔折り曲げ試験、測定温度２５℃〕
・密着性：ＪＩＳ　Ｋ−５４００〔碁盤目試験、測定温度２５℃〕
・硬さ：ＪＩＳ　Ｋ−５４００〔鉛筆引っかき試験、測定温度２５℃〕
【００２４】
〔実施例１〕
＜１，３，５−トリス（２−クロロホルミルエチル）イソシアヌレートの合成＞攪拌機、温度計および冷却管を備えたフラスコに、Ｎ，Ｎ−ジメチルホルムアミド１４０ｍｌを仕込み、ＣＩＣ酸５５．２４ｇ（０．１６０モル）を加え、室温で攪拌しながら溶解させた。次いで、攪拌下塩化チオニル４０．６ｍｌ（０．５２８モル）を１時間で滴下した。この間液温は２６℃から５８℃まで上昇し、滴下途中で白色結晶が析出し始め、滴下終了時には反応液がスラリー状になった。
滴下終了後、さらに室温で１時間攪拌を続け、その後冷却し析出した結晶を濾取し、クロロホルム５０ｍｌで洗浄してエバポレータで乾燥することにより、１，３，５−トリス（２−クロロホルミルエチル）イソシアヌレート５９．８７ｇを得た。原料であるＣＩＣ酸に対する収率は９３．４％であった。
【００２５】
得られた化合物のスペクトルデータは以下のとおりであった。
ＩＲ（ＫＢｒ法）／ν（ｃｍ−１）
１８１５，１７９６　Ｃ＝Ｏ伸縮
１４６２　イソシアヌル酸環
【００２６】
＜１，３，５−トリス〔２−（ｔ−ブトキシカルボニル）エチル〕イソシアヌレートの合成＞
攪拌機、温度計および冷却管を備えたフラスコに、クロロホルム１００ｍｌ、ｔ−ブタノール２５．０ｇ（０．３３１モル）およびピリジン２５ｍｌ（０．３０６モル）を仕込み、攪拌して均一な溶液にした。次いで攪拌を行いながら、前記１，３，５−トリス（２−クロロホルミルエチル）イソシアヌレート４０．０６ｇ（０．１００モル）を１時間かけて添加した。この間液温は２５℃から３０℃に上昇した。添加終了後、さらに６５℃で１時間反応させた。
反応終了後、反応液を濃縮し、濃縮物にクロロホルム７０ｍｌを加えて、水５０ｍｌで洗浄した。クロロホルム相を分取し、硫酸マグネシウムで乾燥させた後、濃縮して乳白色の結晶を得た。この結晶をメタノールから再結晶させて１，３，５−トリス〔２−（ｔ−ブトキシカルボニル）エチル〕イソシアヌレート３１．８ｇを得た。原料である１，３，５−トリス（２−クロロホルミルエチル）イソシアヌレートに対する収率は６１．９％であった。
得られた化合物の性状、融点、スペクトルデータは表１に示したとおりであった。
【００２７】
【表１】
2004018452.tif 000004
【００２８】
〔実施例２〕
エポキシ樹脂（ビスフェノールＡ型エポキシ樹脂、油化シェルエポキシ社製、商品名「エピコート８２８」、エポキシ当量１８６）と、硬化剤として実施例１で得られた１，３，５−トリス〔２−（ｔ−ブトキシカルボニル）エチル〕イソシアヌレートをエポキシ基／エステル基の当量比が１：１になる割合で配合し、更に硬化促進剤として２−フェニルイミダゾールをエポキシ樹脂１００重量部に対して４重量部の割合で添加した後、乳鉢で粉砕・混合し、均一に分散したエポキシ樹脂組成物を調製した。
【００２９】
得られたエポキシ樹脂組成物について、１５０℃におけるエポキシ樹脂の硬化性（ゲル化時間）、２５℃における保存安定性（ポットライフ）を評価した結果は、表２に示したとおりであった。
また、得られたエポキシ樹脂組成物を、アルミ板の表面に刷毛で均一に塗り、１５０℃のオーブンを用いて３０分間加熱硬化させ、得られた塗膜の外観を目視にて確認した。次いでアルミ板を所定の寸法に切り出し、塗膜の物性（耐屈曲性、密着性、硬さ）を調べたところ、これらの結果は表２に示したとおりであった。
なお、アルミ板の場合と同様にして、前記エポキシ樹脂組成物を銅板の表面に塗布し、塗膜の外観および物性を評価したところ、材質の違いによる塗膜の外観および物性の差は認められなかった。
【００３０】
〔比較例１〕
エポキシ樹脂およびＣＩＣ酸をエポキシ基／カルボキシル基の当量比が１：１になる割合で配合し、乳鉢で粉砕・混合し、均一に分散したエポキシ樹脂組成物を調製した。得られた組成物について、実施例２と同様にして各種評価試験を行ったところ、これらの試験結果は、表２に示したとおりであった。
【００３１】
〔比較例２〕
エポキシ樹脂およびＣＩＣ酸をエポキシ基／カルボキシル基の当量比が１：１になる割合で配合し、さらに２−フェニルイミダゾールをエポキシ樹脂１００重量部に対して４重量部の割合で添加した後、乳鉢で粉砕・混合し、均一に分散した樹脂組成物を調製した。得られた組成物について、実施例２と同様にして各種評価試験を行ったところ、これらの試験結果は、表２に示したとおりであった。
【００３２】
【表２】
2004018452.tif 000005
【００３３】
実施例２と比較例２を比べると、本発明の１，３，５−トリス〔２−（ｔ−ブトキシカルボニル）エチル〕イソシアヌレートを配合したエポキシ樹脂組成物の硬化物は、ＣＩＣ酸を配合した場合よりもゲル化時間が短くなっているので硬化性が優れ、またポットライフが著しく長くなっており、保存安定性が飛躍的に改善されているものと認められる。
また、エポキシ樹脂硬化塗膜についても、透明で均質なものであり、耐屈曲性および密着性に優れ、硬度も高く優れた物性を有しているものと認められる。
【００３４】
【発明の効果】
本発明の１，３，５−トリス〔２−（ｔ−ブトキシカルボニル）エチル〕イソシアヌレートは、ＣＩＣ酸と比較して融点が低く、有機溶剤に対する溶解性およびエポキシ樹脂への相溶性が良好である。また、本発明の１，３，５−トリス〔２−（ｔ−ブトキシカルボニル）エチル〕イソシアヌレートを硬化剤に使用したエポキシ樹脂組成物は、硬化性および常温における保存安定性が良好であって、且つ透明で金属への密着性に優れた硬化物を与えるので、塗料、接着剤などの分野において好適なものである。